Brevet FR2626400A2 — publié le 19890728

FR 2626400 A2 19890728 FR 8801202 A 19880126 DESCRIPTION Anches en matériaux composites pour instruments de musique à vent (exemple : clarinette, saxophone, cornemuse, basson, hautbois, etc...). Les anches pour clarinettes et saxos, sont traditionnellement en roseau, de ce fait, trés rapidement détériorées. D'une part par imbibation de la matière en eau, d'autre part par fissuration de la partie la plus fine, en l'accrochant sur les vêtements ou autre objet quelconque. Ce qui présente un inconvenient pour les musiciens et notamment les élèves qui doivent s'adapter sans cesse à une nouvelle anche. Les anches en composites, selon l'invention permettent d'éliminer en grande partie, les inconvénients énumérés ci-dessus; et de ce fait, leur confèrent une durée de vie beaucoup plus longue (pratiquement illimitée). Les anches en composites sont constituées de fibre/résine ou de fibre/résine/toile aluminium ou encore des hybrides précédents avec le bois. Les fibres sont de préférence des fibres de carbone ou des fibres de verre ou d'aramide (ex. KEVLAR). De préférence, elles sont orientées parallèles et perpendiculaires à la longueur de l'anche. Mis à part les épaisseurs, les différentes anches ont approximativement les mêmes largeurs et longueurs que les anches en roseau. Ces anches sont réalisées manuellement, mais peuvent aussi être fabriquées par découpage et abrasion pour les composites. La fabrication en série permet d'assurer une constance dans la qualité. L'ordre d'empilement des couches constituant le composite, l'orientation de celles-ci constituent des facteurs importants pour la qualité et la " puissance " de son rendu par l'anche dans toute la gamme d'octaves. La fabrication de telles anches est faite à partir des technologies actuelles de fabrication des matériaux composites (ex. drapage suivi de polymérisation en pression et température - collages -usinage- etc..). A titre d'exemple, on a réalisé une anche de qualité musicale satisfaisante en utilisant un composite formé de rubans de fibres carbone. Le ruban est constitué de mèches contenant chacune 6000 filaments de fibres carbone de 10 microns de diamètre; ces fibres sont liées entre elles par une résine époxyde à raison de 32% en poids sur l'ensemble fibres plus résine (nous donnons en exemple la référence d'un préimprégné utilisé : FIBREDUX 914 C/TS-6-T6K-34). A titre d'autre exemple, on a réalisé une anche satisfaisante avec un composite formé de couches de tissus de fibres de carbone dont les caractéristiques sont les suivantes - Armure : satin 5. - Epaisseur en microns sur pli 280. - Pourcentage de fibre en volume 60%. Ces fibres sont liées par une résine époxyde et l'ensemble étant fixé sur une toile d'aluminium formée de fils de 0,04 mm de diamètres. REVENDICATIONS 1) Anches réalisées en matériau composite, caractérisées par le fai t qu'elles sont constituées de fibres sous forme de rubans ou de tissus liées par de la résine. 2) Anches réalisées en matériau composite, caractérisées par le fait quelles sont constituées de fibres liées par de la résine, associées avec de la toile aluminium. 3) Anches selon les revendications 1 ou 2, caractérisées par le fait qu'elles comprennent en plus du bois. 4) Anches selon l'une des revendications 1 à 3, caractérisées par le fait que les fibres sont des fibres de carbone. 5) Anches selon les revendications 1 à 3 caractérisées par le fait que les fibres sont des fibres de verre. 6) Anches selon l'une des revendications 1 à 3 caractérisées par le fait que les fibres sont des fibres d'aramide. 7) Anches selon l'une des revendications 1 à 6 caractérisées en ce que les fibres sont arientées parallèles et perpendi culaires à la longueur de l'anche.